Patent ES-2704323-T3 (ES)
Title: Método para el tratamiento de incrustaciones de superficie metálica y aparato para el mismo
Inventor: MALLOY JAMES
IPC: C21D5/08
Filed: 2011-01-07
Granted: 2019-03-15
Abstract: Un sistema (100) para tratar incrustaciones de óxido en la superficie de un objeto metálico, comprendiendo el sistema: un aparato (105) de control de temperatura configurado para controlar la temperatura de la superficie (112) del objeto (106) metálico a una temperatura de aplicación por debajo del punto de temperatura de Leidenfrost y del punto de fusión de una mezcla de hidróxido de metal alcalino esencialmente anhidro dentro de una disolución acuosa de tratamiento, comprendiendo la superficie del objeto metálico unas incrustaciones de óxido que tienen una profundidad inicial desde la superficie del objeto metálico; un aparato (108) de aplicación configurado para humedecer la superficie del objeto metálico a la temperatura controlada con una capa (111) delgada de la disolución acuosa de tratamiento, atacando la capa delgada de disolución acuosa de tratamiento a las incrustaciones de óxido; un aparato (113) de calentamiento configurado para calentar la superficie del objeto metálico humedecido hasta una temperatura de tratamiento final que está por encima del punto de fusión de la mezcla de hidróxido de metal alcalino esencialmente anhidra por un valor adicional seleccionado de un intervalo de cero a 200ºF (94ºC) para efectuar el tratamiento de las incrustaciones de óxido en la superficie metálica a una velocidad razonable pero no excesiva, la superficie del objeto metálico humedecida calentada a una temperatura final de tratamiento evaporando agua en la disolución acuosa de tratamiento y fundiendo la mezcla de hidróxido de metal alcalino esencialmente anhidro sobre la superficie del objeto metálico, reaccionando la mezcla de hidróxido de metal alcalino fundido con las incrustaciones de óxido atacadas y reduciendo las incrustaciones de óxido hasta una profundidad tratada de la superficie del objeto metálico que es menos que la profundidad inicial; y un aparato (114) de enfriamiento configurado para enfriar la superficie del objeto metálico hasta una temperatura por debajo de la temperatura de tratamiento final en un extremo del periodo de tiempo de tratamiento que se selecciona para terminar el tratamiento adicional de la superficie del objeto metálico más allá de la profundidad tratada como una función de un parámetro del material y un parámetro dimensional del objeto metálico; previniendo la terminación una creación de unas incrustaciones de óxido adicionales más allá de la profundidad tratada desde la superficie del objeto metálico; caracterizado por el hecho de que la temperatura de tratamiento final y el periodo de tiempo de tratamiento se seleccionan para producir una extensión especificada del tratamiento de las incrustaciones en la superficie del objeto metálico; y por el hecho de que la disolución acuosa de tratamiento comprende: una mezcla eutéctica de hidróxidos de sodio y potasio al 30% en peso; 3% en peso de nitrato de sodio; 67% en peso de agua; y a la que se añade menos de 1% en peso de por lo menos un tensioactivo no iónico.